FR 2977818 A1 20130118 FR 1156257 A 20110711 La présente invention concerne le domaine du soudage à l'arc électrique mettant en oeuvre une électrode consommable dans laquelle circule un courant électrique, et une protection gazeuse du bain de soudure. Dans ce domaine, on distingue le soudage MIG et le soudage MAG ; le premier désigne un soudage sous gaz inerte, le second désigne un soudage sous gaz actif. Cette technique de soudage vise notamment le soudage de tôles revêtues ou non. L'électrode consommable est un fil fusible alimenté en un courant électrique. La chaleur dégagée par l'arc électrique qui se crée à l'extrémité libre du fil provoque la fusion de cette extrémité libre, qui constitue le métal d'apport, et du métal de base des pièces à souder en formant ainsi un bain de fusion qui après solidification donne le joint de soudure désiré. On maintient le bain de fusion sous une atmosphère gazeuse de composition adaptée pour le protéger des contaminations éventuelles. Pour ce faire, on met classiquement en oeuvre un dispositif de soudage comportant un moyen d'alimentation en courant électrique, tel un générateur de courant avec un circuit de commande, une source de gaz, une torche de soudage MIG/MAG, une bobine d'alimentation en fil fusible alimentant une unité d'entraînement de fil, tel un dévidoir de fil. Une conduite alimente la torche en gaz de protection provenant de la (ou des) source de gaz. Un câble de contrôle relie le générateur à l'unité d'entraînement du fil fusible afin d'adapter l'intensité du courant à la vitesse d'avance du fil. Le passage du courant est contrôlé par le circuit de commande pour former un arc et chauffer l'extrémité du fil située en regard des pièces à souder et donc aussi du bain de soudure. Le chauffage est contrôlé pour entraîner la fusion de l'extrémité libre du fil, ce qui provoque la formation d'une (ou plusieurs) goutte de métal qui est déposée au niveau de la zone de soudure, c'est-à-dire du plan de joint. Plus précisément, le transfert de métal depuis l'électrode peut se faire selon un premier mode de fonctionnement connu, appelé transfert par court-circuit. Ce mode de transfert par court circuit est obtenu pour de faibles énergies d'arc, pour une intensité de moins de 200A et une tension de l'ordre de 14 à 20V, et se caractérise par la formation d'une goutte de métal fondu au bout du fil venant en contact avec le bain de métal liquide. Lors du contact, le courant augmente rapidement faisant alors apparaître un pincement ou striction facilitant le détachement de la goutte de métal fondu et son dépôt dans le bain de soudure. Ce phénomène se répète cycliquement à une fréquence de 50 à 200 Hz. Cette technique de soudage par court-circuit est utilisée pour le soudage des pièces de faible épaisseur, moins de 5 mm, grâce à la possibilité de maîtriser le bain de fusion. Cependant, l'arc produit est court et instable, et il conduit à des projections sur les pièces à souder, ce qui nuit à la qualité du soudage. Dans le but de mieux contrôler le courant et de limiter les projections se produisant lors de la rupture du col de la goutte, le document EP-A-2058078 propose un procédé de soudage à l'arc, dans lequel se succèdent au cours du temps des cycles de soudage comprenant chacun une période d'arc et une période de court-circuit où le métal liquide établit un court-circuit entre l'extrémité fondue de l'électrode consommable et la pièce à souder et selon lequel on contrôle l'intensité du courant fourni au fil fusible en relation avec sa vitesse de déroulement. Du fait de l'augmentation, au cours de la période de court-circuit, de l'intensité de courant combinée à la diminution de la vitesse de déroulement du fil de l'électrode, on parvient à assurer un transfert rapide et bien contrôlé de la goutte de métal fondu, en évitant les projections. En d'autres termes, on contrôle le détachement de la goutte par la combinaison des effets de décélération du fil et d'impulsion du courant. Cette technique est désignée DCSC pour « dual control short circuit » ou court-circuit à contrôle dual. Les avantages liés à cette technique sont, outre la maîtrise du détachement de la goutte, la suppression des projections et l'abaissement de la quantité d'énergie amenée à la pièce à souder. Cependant, ce procédé essentiellement destiné au transfert par court-circuit connaît une limitation dans son domaine d'application. Au-delà d'un certain niveau d'énergie, le détachement des gouttes est erratique avec d'importantes projections, et il ne permet plus le transfert par court-circuit. Il s'agit de la plage d'existence du régime que l'on désigne par le terme de globulaire. On connaît par ailleurs le mode de soudage par transfert pulsé. Il consiste à souder par courant pulsé en choisissant les paramètres de pulsation de telle sorte qu'il y ait pour chacune des impulsions un transfert de type « spray-arc » avec une seule goutte de métal transféré du fil fusible vers le cordon de soudure, par impulsion. On désigne par la suite soudage par transfert pulsé ou simplement soudage pulsé, le soudage qui présente ces caractéristiques. Le régime « spray-arc » désigne quant à lui un régime de pulvérisation axiale dans lequel un chapelet de petites gouttes de métal fondu s'échappe régulièrement de l'extrémité du fil en fusion. Le transfert pulsé ne peut pas être utilisé à tous les niveaux d'énergie en substitution de la technique de transfert par court-circuit contrôlé. A faible énergie ou à basse vitesse du fil, le courant pic est directement lié à un détachement correct de la goutte. Il existe un seuil minimum permettant le détachement de la goutte qui dépend de la nature du fil fusible, du gaz et d'autres paramètres... La capacité des générateurs à fournir un courant stable à basse intensité peut aussi poser problème. Il existe ainsi également un minimum imposé par le matériel. Il serait possible de diminuer l'énergie en réduisant le temps de courant pic mais celui-ci est physiquement lié au temps caractéristique de formation de la goutte ; il admet donc un seuil minimum pour conserver un transfert correct. Il serait possible aussi de réduire la fréquence de pulse. Mais en dessous d'une 30e de Hertz, l'oeil perçoit le scintillement de l'arc, ce qui occasionne une fatigue oculaire de l'opérateur. A vitesse de défilement du fil classique, 4 à 5 m/min, le transfert pulsé amène plus d'énergie à la pièce. Ceci induit le risque de percer la tôle mais aussi d'induire une zone affectée thermiquement plus large. Si on essaie à vitesse fil identique d'amener le moins d'énergie possible en transfert pulsé, on obtient un arc court. Cet arc court peut provoquer des courts-circuits intempestifs et donc des projections. En outre lors de la réinj ection de courant, une remontée de l'arc se produit et peut créer une instabilité qualifiée de pompage. L'agitation du bain est également nuisible à la bonne maîtrise du soudeur. Par ailleurs, certains procédés utilisant le court-circuit contrôlé appliquent une vitesse négative au fil durant le temps du court-circuit. Ces procédés impliquent la mise en oeuvre de moyens permettant d'imposer une vitesse négative au fil de l'électrode ; les dispositifs sont plus complexes pour cette raison. Ainsi, ces différentes techniques de soudage ne permettent pas d'appliquer une large étendue d'énergie en fonction des pièces à souder. L'invention a donc pour objectif, en partant de la technique connue de soudage à l'arc par court-circuit, d'élever le seuil d'énergie pouvant être appliqué. L'invention concerne alors un procédé de soudage à l'arc avec électrode consommable dont une extrémité est progressivement fondue par un courant électrique alimentant l'électrode, ledit procédé comprenant des cycles de soudage par court-circuit, ledit procédé étant caractérisé par le fait qu'il comprend un nombre ni, ni>=1 desdits cycles de soudage par court-circuit alternant avec un nombre n2, n2>=l de cycles de soudage par transfert pulsé. Lesdits cycles de soudage par court-circuit comprennent chacun, par exemple, une période d'arc suivie d'une période de court-circuit où le métal en fusion établit un court-circuit avec un bain de fusion. Par cycle de soudage par transfert pulsé, on entend des cycles de soudage dans 30 lesquels une intensité du courant fourni à l'électrode consommable est supérieure à 300 A, notamment supérieur à 350 A. Grâce à l'invention, on peut complètement maîtriser l'apport d'énergie souhaité à la pièce, en autorisant un taux maximum de dépôt sans projection. L'utilisateur décide en fonction de son application du nombre de cycles de soudage pulsé à intercaler entre les 35 cycles de soudage par court-circuit. Par exemple, le processus de soudage peut comprendre deux cycles de soudage pulsé tous les trois cycles de soudage par court-circuit, soit ni = 3 et n2 = 2. Par ce contrôle entre les deux modes de soudage, on peut mieux contrôler la géométrie du cordon de soudure et celle de la zone affectée thermiquement. Selon différents modes de réalisation de l'invention, qui pourront être pris ensemble ou séparément : - le procédé comprend plusieurs cycles de soudage par court-circuit à la suite entre au moins un cycle de soudage par transfert pulsé, - le procédé comprend plusieurs cycles de soudage par transfert pulsé à la suite entre au moins deux cycles de soudage par court-circuit successifs, - le procédé comprend une étape préalable de paramétrage du nombre ni desdits cycles de soudage par court-circuit et n2 desdits cycles de soudage par transfert pulsé, en fonction de l'opération de soudage à effectuer, - les cycles de soudage par transfert pulsé sont intercalés entre les cycles de soudage par court-circuit durant une période d'arc desdits cycles de soudage par court-circuit, - le procédé comprend un déplacement de l'électrode de soudage à une vitesse VI pendant la période d'arc et/ou à une vitesse Vp pendant le cycle par transfert pulsé, - la vitesse Vp de déplacement de l'électrode de soudage pendant le cycle de soudage par transfert pulsé est constante, - le cycle de soudage par transfert pulsé comprend un temps chaud et un temps froid, la vitesse de déplacement du fil variant entre le temps chaud et le temps froid, - la vitesse Vp est supérieure à la vitesse Vi, - les cycles de soudage par court-circuit comprennent : - a) le maintien d'une intensité I2 d'alimentation de l'électrode consommable pendant la période d'arc en même temps que le déplacement de l'électrode consommable à la vitesse VI ; -b) la diminution de l'intensité pour atteindre une intensité minimale Il au début de la période de court-circuit, I1 I2 ; - e) suivie d'une diminution de l'intensité pour atteindre I1 I2, ce qui permet de provoquer la striction du pont liquide entre le fil d'apport et le bain de soudage. Enfin, on opère une diminution de l'intensité depuis I4 au cours de la période de court-circuit pour atteindre une valeur minimale I1 correspondant éventuellement à la valeur de l'intensité au début de la période de court-circuit. En fait, à la fin du temps de court-circuit survient la rupture du pont de métal liquide. Or, moins le courant auquel se produit cette explosion est élevé, moins le taux de projections est important. Un autre cycle de court-circuit peut alors succéder au premier. Un cycle de soudage pulsé est réalisé entre les balises H1 et H2. Il démarre ici au début d'une période d'arc d'un cycle de soudage par court-circuit. Il comprend un temps chaud entre H1 et B1 qui est suivi d'un temps froid entre B1 et H2. Le déplacement de l'électrode consommable vers la pièce est commandé ici à une vitesse sensiblement constante Vp pendant le cycle pulsé. Cette vitesse Vp est supérieure à V1. Sur l'exemple représenté on commande un nouveau cycle de soudage par court-circuit après deux phases de soudage pulsé, de H1 à H2 et de H2 à B'2. Un cycle de soudage pulsé est caractérisé par une vitesse d'avance du fil de l'électrode Vp et par deux jeux de paramètres électriques correspondant aux deux périodes constitutives d'un cycle : un temps chaud auquel correspond le tension UH et intensité IH et un temps froid auquel correspond le couple UB, IB. Selon une variante au lieu d'une vitesse constante Vp pendant toute la phase de soudage pulsé, la vitesse d'avance du fil est distincte entre les temps chauds et froids, VPH d'une part et VPB d'autre part. On comprend que l'on peut faire varier l'apport d'énergie à la pièce par le contrôle du ratio entre les deux modes de transfert. Un exemple de réglage pourrait être : deux cycles de soudage pulsé tous les trois cycles de soudage par court-circuit. Conformément à une variante de réalisation, le soudage par transfert pulsé est à bas bruit tel que décrit dans le document FR-A-2756201. A cet effet, le procédé de soudage à l'arc en courant pulsé avec fil fusible et transfert de type « arc-spray » avec une seule goutte de métal fondu transféré du fil vers le cordon de soudure, à chaque impulsion de courant, se distingue par le fait que chaque impulsion de courant électrique présente des pentes de montée et/ou de descente comprises entre 50 et 1000 A/ms, de préférence à l'impulsion n'a pas une forme triangulaire. L'invention concerne aussi un dispositif de soudage à l'arc comprenant une électrode consommable dont une extrémité est progressivement fondue par un courant électrique alimentant l'électrode, ledit dispositif étant configuré pour la mise en oeuvre du procédé décrit précédemment. Il peut s'agir d'un dispositif de type connu, tel que celui décrit ci-avant, complété de moyens pour appliquer des cycles de soudage par court-circuit et des cycles de soudage par transfert pulsé, de façon alternée. Le circuit de commande du moyen d'alimentation en courant électrique du fil fusible et l'unité d'entraînement dudit fil fusible pourront ainsi être paramétrés pour appliquer des profils de courant et de vitesse tels que, notamment, ceux décrits en relation avec les figures 1 et 3. Une unité de contrôle globale pourra être prévue pour les coordonner en ce sens. Le générateur de courant dudit dispositif est prévu apte à délivrer des courants présentant une intensité, par exemple, supérieure à 300 A, notamment supérieure à 350 A. Ledit dispositif pourra en outre comprendre en outre des moyens de paramétrage de l'alternance des cycles de soudage par court-circuit et des cycles de soudage par transfert pulsé. Ils comprennent, notamment, une interface homme-machine permettant à l'opérateur de choisir le nombre ni et n2 de chaque cycle, ces données d'entrée étant transmises à ladite unité de contrôle globale. REVENDICATIONS1. Procédé de soudage à l'arc avec électrode consommable dont une extrémité est progressivement fondue par un courant électrique alimentant l'électrode, ledit procédé comprenant des cycles de soudage par court-circuit, caractérisé en ce qu'il comprend un nombre ni, ni>=1 desdits cycles de soudage par court-circuit alternant avec un nombre n2, n2>=l de cycles de soudage par transfert pulsé. 2. Procédé selon la revendication 1, caractérisé en ce qu'il comprend plusieurs 10 cycles de soudage par court-circuit à la suite entre au moins un cycle de soudage par transfert pulsé. 3. Procédé selon l'une des revendications précédentes, caractérisé en ce qu'il comprend plusieurs cycles de soudage par transfert pulsé à la suite entre au moins deux 15 cycles de soudage par court-circuit successifs. 4. Procédé selon l'une quelconque des revendications précédentes, caractérisé en ce qu'il comprend une étape préalable de paramétrage du nombre ni desdits cycles de soudage par court-circuit et n2 desdits cycles de soudage par transfert pulsé, en fonction de 20 l'opération de soudage à effectuer. 5. Procédé selon l'une quelconque des revendications précédentes, caractérisé en ce que lesdits cycles de soudage par court-circuit comprennent chacun une période d'arc suivie d'une période de court-circuit où le métal en fusion établit un court-circuit avec un 25 bain de fusion. 6. Procédé selon l'une quelconque des revendications précédentes, caractérisé en ce que les cycles de soudage par transfert pulsé sont intercalés entre les cycles de soudage par court-circuit durant une période d'arc desdits cycles de soudage par court- 30 circuit. 7. Procédé selon l'une quelconque des revendications précédentes, caractérisé en ce qu'il comprend un déplacement de l'électrode de soudage à une vitesse VI pendant la période d'arc et/ou à une vitesse Vp pendant le cycle par transfert pulsé. 8. Procédé selon l'une quelconque des revendications précédentes, caractérisé en ce que la vitesse Vp de déplacement de l'électrode de soudage pendant le cycle de soudage par transfert pulsé est constante. 35 9. Procédé selon l'une quelconque des revendications précédentes, caractérisé en ce que le cycle de soudage par transfert pulsé comprend un temps chaud et un temps froid, la vitesse de déplacement du fil variant entre le temps chaud et le temps froid. 10. Procédé selon l'une quelconque des revendications précédentes, caractérisé en ce que la vitesse Vp est supérieure à la vitesse V1. 11. Procédé selon l'une quelconque des revendications précédentes, caractérisé 10 en ce que les cycles de soudage par court-circuit comprennent : - a) le maintien d'une intensité I2 d'alimentation de l'électrode consommable pendant la période d'arc en même temps que le déplacement de l'électrode consommable à la vitesse V1 ; - b) la diminution de l'intensité pour atteindre une intensité minimale Il au 15 début de la période de court-circuit, I1 I2 ; 20 -e) suivie d'une diminution de l'intensité pour atteindre I1